Procédé de réticulation in-situ de résidus de boue minérale traités par polymère provenant d’une opération de traitement des minéraux, dans lequel lesdits résidus de boue minérale comprennent un liquide aqueux avec des matières solides minérales particulaires dispersées, caractérisé par : (a) la combinaison avec lesdits résidus de boue minérale d’un polymère ionique hydrosoluble de telle sorte que les matières solides minérales particulaires dispersées des résidus de boue minérale sont chargées positivement ou négativement de telle sorte que lesdits résidus de boue minérale sont traités, puis (b) la combinaison avec lesdits résidus de boue minérale traités d’un agent de réticulation ionique de telle sorte qu’une réticulation in-situ se produit dans la structure des résidus de boue minérale traités, et dans lequel l’ionicité du polymère hydrosoluble et l’ionicité de l’agent de réticulation sont opposées. Procédé selon la revendication 1, caractérisé en ce que le polymère ionique hydrosoluble est anionique et l’agent de réticulation ionique est cationique. Procédé selon la revendication 1, caractérisé en ce que le polymère ionique hydrosoluble est cationique et l’agent de réticulation ionique est anionique. Procédé selon l’une quelconque des revendications 1 à 3, caractérisé en ce que le procédé comprend en outre une étape (c) de centrifugation ou de filtration sous pression des résidus de boue minérale réticulés in-situ obtenus à l’étape (b). Procédé selon l’une quelconque des revendications 1 à 4, dans lequel les résidus de boue minérale sont dérivés des résidus d’un traitement de sable minéral. Procédé selon l’une quelconque des revendications 1 à 5, dans lequel les matières solides minérales particulaires dispersées ont des tailles de particules inférieures à 100 microns, dans lequel de préférence au moins 80 % des particules ont des tailles inférieures à 25 microns. Procédé selon l’une quelconque des revendications 1 à 6, dans lequel les résidus de boue minérale ont une teneur en matières solides minérales particulaires dans la plage allant de 15 % à 80 % en poids, de préférence dans la plage allant de 30 % à 70 % en poids. Procédé selon l’une quelconque des revendications 1 à 7, dans lequel le polymère ionique hydrosoluble est un polymère ionique hydrosoluble synthétique obtenu par polymérisation d’au moins un monomère non ionique et d’au moins un monomère anionique ou le polymère ionique hydrosoluble est un polymère ionique hydrosoluble synthétique obtenu par polymérisation d’au moins un monomère non ionique et d’au moins un monomère cationique. Procédé selon l’une quelconque des revendications 1 à 8, dans lequel le polymère ionique hydrosoluble est combiné aux résidus de boue minérale selon une quantité comprise entre 50 g/t et 2 000 g/t de matières solides minérales particulaires dans lesdits résidus de boue minérale. Procédé selon l’une quelconque des revendications 1 à 2 et 4 à 9, dans lequel l’agent de réticulation ionique est cationique et est choisi parmi un composé inorganique hydrosoluble qui contient du Fe 3+ , Al 3+ or Cr 3+ comme contre-ion. Procédé selon l’une quelconque des revendications 1 à 10, dans lequel l’agent de réticulation ionique est combiné aux résidus de boue minérale traités selon une quantité comprise entre 50 g/t et 2 000 g/t de matières solides minérales particulaires dans lesdits résidus de boue minérale. Procédé selon l’une quelconque des revendications 1 à 11, dans lequel la structure réticulée des résidus de boue minérale après l’étape (a) et l’étape (b) est caractérisée par la formation d’une macrostructure. Procédé selon l’une quelconque des revendications 1 à 12, dans lequel la structure réticulée des résidus de boue minérale après l’étape (a) et l’étape (b) est caractérisée par la formation d’une macrostructure fractale. Procédé selon l’une quelconque des revendications 1 à 13, dans lequel le résidu de boue minérale après l’étape (a) et l’étape (b) est caractérisé par une limite d’élasticité comprise entre 500 Pa et 5 000 Pa, ladite limite d’élasticité étant mesurée avec un rhéomètre SST à 25 °C. Procédé selon l’une quelconque des revendications 1 à 14, dans lequel la structure réticulée des résidus de boue minérale après l’étape (a) et l’étape (b) est caractérisée par une résistance des flocs de telle sorte que la valeur maximale de la taille moyenne des flocs est comprise entre 150 µm et 350 µm, ladite taille moyenne des flocs étant mesurée en temps réel avec une mesure de la réflectance à faisceau focalisé (FBRM), équipée d’une sonde de 19 mm de diamètre à 25 °C sous mélange à 320 tr/min.